(57)【特許請求の範囲】
【請求項１】
１級アミン塩基を有するラジカル重合性（メタ）アクリル系モノマー（ｍ）からなるビニル系モノマーを重合させてビニル系水溶性重合体（Ａ）を製造する高分子凝集剤の製造方法において、（ｍ）として、水酸基含有１級アミンと有機酸を当量比１／１．０１〜１／５で反応させて得られる、水分が０．２重量％以下の１級アミンの有機酸塩と、（メタ）アクリル酸または（メタ）アクリル酸アルキルエステルとをエステル化反応させて得られる下記一般式（１）で示されるモノマーを重合させることを特徴とする高分子凝集剤の製造方法。
ＣＨ2＝ＣＲ1−ＣＯ−Ｏ−Ｑ−ＮＨ2・ＨＸ （１）
［式中、Ｒ1はＨまたはＣＨ3；Ｑは炭素数２〜４のアルキレン基；ＨＸはカルボン酸を除く有機酸である］
【発明の詳細な説明】
【０００１】
【発明の属する技術分野】
本発明は、１級アミン塩基を含有する（メタ）アクリル酸エステルモノマーを必須単位とするポリマーからなる高分子凝集剤、およびその製造方法に関する。
【０００２】
【従来の技術】
従来、１級アミン塩基を含有する（メタ）アクリル酸エステルモノマーを構成単位とするポリマーの製造方法としては、水酸基含有１級アミンのケチミン化物と（メタ）アクリル酸または（メタ）アクリル酸アルキルエステルとをエステル化反応させて得られるモノマーを構成単位とするポリマーの製造法が知られている（特公昭３８−８３１０号公報）。
【０００３】
【発明が解決しようとする課題】
しかしながらこの方法は、ポリマーの架橋成分となる副生成物がエステル化反応中に生成し、ポリマーの水溶解時に不溶解分が生じること、ケチミン基含有（メタ）アクリル酸エステルと架橋成分となる副生成物とを分溜するためには高度な蒸留精製設備が必要なこと、およびケチミン基含有（メタ）アクリル酸エステルの熱安定性が悪いため、蒸留の際、収率が低下すること等の問題がある。
【０００４】
【課題を解決するための手段】
本発明者等は、これらの問題点を解決するべく鋭意検討した結果、本発明に到達した。すなわち本発明は、１級アミン塩基を有するラジカル重合性（メタ）アクリル系モノマー（ｍ）からなるビニル系モノマーを重合させてビニル系水溶性重合体（Ａ）を製造する高分子凝集剤の製造方法において、（ｍ）として、水酸基含有１級アミンと有機酸を当量比１／１．０１〜１／５で反応させて得られる、水分が０．２重量％以下の１級アミンの有機酸塩と、（メタ）アクリル酸または（メタ）アクリル酸アルキルエステルとをエステル化反応させて得られる下記一般式（１）で示されるモノマーを重合させることを特徴とする高分子凝集剤の製造方法である。
ＣＨ2＝ＣＲ1−ＣＯ−Ｏ−Ｑ−ＮＨ2・ＨＸ         （１）
［式中、Ｒ1はＨまたはＣＨ3；Ｑは炭素数２〜４のアルキレン基；ＨＸはカルボン酸を除く有機酸である］
【０００５】
【発明の実施の形態】
本発明において、（ｍ）は１価の水酸基含有１級アミンの有機酸塩と（メタ）アクリル酸または（メタ）アクリル酸アルキルエステルとをエステル化反応させることにより得られる。
【０００６】
１価の水酸基含有１級アミンの有機酸塩の製法としては特に限定はなく、例えば、１価の水酸基含有１級アミンと有機酸を冷却下（例えば０〜８０℃）、混合中和する。塩の水分は、以後の反応工程での副反応を避ける観点から、通常０．２％以下、好ましくは０．１％以下である。水分が０．２％を超える場合は、脱水剤（例えば、硫酸ナトリウム、炭酸カリウム、ゼオライトなど）を用いて脱水するか、水共沸溶剤を用いて脱水する。
【０００７】
１価の水酸基含有１級アミンと有機酸の反応当量比は、通常１／１．０１〜１／５、好ましくは１／１．１〜１／３、特に好ましくは１／１．１〜１／２である。
【０００８】
１価の水酸基含有１級アミンとしては以下のものが挙げられる。
脂肪族直鎖または分岐アルカノールアミン：炭素数２〜４（例えば、エタノールアミン、ｎ−、ｉ−プロパノールアミン、ｎ−、ｉ−、ｔ−ブタノールアミンなど）、炭素数５〜１０（例えば、ペンタノールアミン、ヘキサノールアミン、オクタノールアミンなど）
脂環式アルカノールアミン：炭素数３〜５（例えば、シクロプロパノールアミン、シクロブタノールアミン、シクロペンタノールアミンなど）、炭素数６〜１１（例えば、シクロヘキサノールアミン、シクロヘキサンエタノールアミンなど）これらのうち好ましいものは、脂肪族直鎖または分岐アルカノールアミンであり、特に好ましいものは炭素数２または３のエタノールアミン、ｎ−、ｉ−プロパノールアミンである。
【０００９】
カルボン酸を除く有機酸としては、スルホン酸、スルフィン酸およびフェノール類などが挙げられ具体例としては以下のものが挙げられる。
スルホン酸：脂肪族直鎖または分岐スルホン酸（炭素数１〜４[例えば、メタンスルホン酸、エタンスルホン酸、プロパンスルホン酸など]、炭素数５〜２０[例えば、ヘキサンスルホン酸、オクタンスルホン酸など]）；芳香族スルホン酸（炭素数６〜１０[例えば、ベンゼンスルホン酸、ｐ−トルエンスルホン酸、キシレンスルホン酸、トルエンジスルホン酸など]、炭素数１１〜２６[例えば、ヘキシルベンゼンスルホン酸、ドデシルベンゼンスルホン酸、ドデシルベンゼンジスルホン酸など]）
スルフィン酸：脂肪族直鎖または分岐スルフィン酸（炭素数１〜４[例えば、メタンスルフィン酸、エタンスルフィン酸、プロパンスルフィン酸など]、炭素数５〜２０[例えば、ヘキサンスルフィン酸、オクタンスルフィン酸、ドデシルスルフィン酸など]）；芳香族スルフィン酸（炭素数６〜１０[例えば、ベンゼンスルフィン酸、ｐ−トルエンスルフィン酸、キシレンスルフィン酸など]、炭素数１１〜２６[例えば、ヘキシルベンゼンスルフィン酸、ドデシルベンゼンスルフィン酸など]）
フェノール類：炭素数６〜１０[例えば、フェノール、キシレノールなど]、炭素数１１〜２６[例えば、ノニルフェノール、ドデシルフェノールなど]
これらのうち好ましいものは、エステル化反応速度が大きいこと、分子量が小さいことなどの観点から、炭素数１〜４の脂肪族直鎖または分岐スルホン酸および炭素数６〜１０の芳香族スルホン酸である。
【００１０】
本発明における（ｍ）の製造に用いる水酸基含有１級アミンの有機酸塩としては、上記例示した１価の水酸基含有１級アミンと有機酸を組み合わせた塩が挙げられ、好ましいものは、脂肪族アルカノールアミンとスルホン酸の塩、特にエタノールアミンもしくはｎ−、ｉ−プロパノールアミンと、メタンスルホン酸もしくはｐ−トルエンスルホン酸のそれぞれの塩である。
【００１１】
脱水する場合に用いられる水共沸溶剤としては、常圧での沸点が３０〜１５０℃である有機溶剤が挙げられ、具体例としては以下のものが挙げられる。
パラフィン類：ｎ−ヘキサン、シクロヘキサン、オクタン、イソオクタンなど、
芳香族類：トルエン、キシレンなど、
エステル類：酢酸エチル、酢酸ブチルなど、
エーテル類：ジエチルエーテル、テトラヒドロフラン、１，４−ジオキサンなど、
ケトン類：アセトン、メチルエチルケトン、メチルイソブチルケトンなど。
これらのうち好ましいものは、回収再利用しやすいなどの工業的観点から、ｎ−ヘキサン、トルエンまたは酢酸エチルであり、さらに好ましいものはｎ−ヘキサンまたはトルエンである。
【００１２】
１価の水酸基含有１級アミンの有機酸塩と（メタ）アクリル酸または（メタ）アクリル酸アルキルエステルとのエステル化反応の方法としては特に限定はなく、公知の方法が用いられる。例えば、１価の水酸基含有１級アミンの有機酸塩と（メタ）アクリル酸または（メタ）アクリル酸アルキルエステルとを、重合禁止剤の存在下、または不存在下、生成する水またはアルコールを系外に除きながら反応させる方法などが挙げられる。
【００１３】
１価の水酸基含有１級アミンの有機酸塩と（メタ）アクリル酸または（メタ）アクリル酸アルキルエステルとのエステル化反応における反応当量比は、未反応エステルの回収効率の観点から、通常１／１〜１／１０、好ましくは１／１．２〜１／３である。
【００１４】
１価の水酸基含有１級アミンの有機酸塩とのエステル化反応に用いられる（メタ）アクリル酸アルキルエステルとしては、アルキル基の炭素数１〜４のもの、例えば（メタ）アクリル酸メチル、（メタ）アクリル酸エチルおよび（メタ）アクリル酸ブチルなどが挙げられる。これらのうち好ましいものは、未反応エステルの除去のしやすさの観点から、（メタ）アクリル酸メチルである。
【００１５】
重合禁止剤としては特に限定はなく公知のものが使用でき、具体例としては以下のものが挙げられる。
ヒンダードフェノール類：ハイドロキノン、ｐーモノメチルハイドロキノン、ジーｔーブチルフェノールなど、
キノン類：ｐーベンゾキノン、クロラニルなど、
ヒンダードアミン類：ジフェニルアミン、Ｎーメチルアニリン、２，２，６，６ーテトラメチルピペリジンなど、
硫黄化合物類：フェノチアジン、メチレンブルー、テトラメチルチウラムジスルフィドなど、
ニトロ化合物類：ニトロベンゼン、２，４，６ートリニトロフェノールなど、ニトロソ化合物類：クペロン、ニトロソベンゼン、Ｎーニトロソジメチルアミンなど、
安定ラジカル化合物類：ＤＰＰＨ（ジフェニルピクリルヒドラジル）、フェルダジル、ＴＥＭＰＯ（２，２，６，６−テトラメチル−１−ピペリジノキシ）、ＴＥＭＰＯＬ（２，２，６，６−テトラメチル−１−ピペリジノキシ−４−オール）など、
金属類：金属粉、例えば銅粉、金属塩、例えば硫化ナトリウム、ハロゲン化アンチモン、例えば５塩化アンチモンなど、
その他：酸素、一酸化窒素など。
これらのうち好ましくは、ハイドロキノン、ｐーモノメチルハイドロキノンおよびフェノチアジンであり、これらは２種以上を併用してもよい。
【００１６】
重合禁止剤の使用量としては、（メタ）アクリル酸、もしくは（メタ）アクリル酸アルキルエステルの質量に基づいて、重合禁止効果の観点から通常０．０１〜１．０％、好ましくは０．１〜０．５％である。
【００１７】
上記エステル化反応は、温度条件としては通常５０〜１５０℃、圧力条件としては通常０．７〜２．０ｋｇ／ｃｍ2で行われる。
エステル化反応の生成物は、過剰分の（メタ）アクリル酸または（メタ）アクリル酸アルキルエステルなどを含有し、モノマーの重合性に影響を及ぼすため、減圧トッピング（例えば、温度５０〜１５０℃、圧力１〜７６０ｍｍＨｇ）することが好ましい。その際には、精留塔内での重合を防止するため、上記の重合禁止剤の有機溶媒溶液（例えば、濃度０．０１〜１％のメタアクリル酸メチル溶液など）を精留塔内にシャワリングしてもよい。
【００１８】
本発明における（ｍ）として好ましいものは、アミノエチル（メタ）アクリレート・メタンスルホン酸塩、アミノエチル（メタ）アクリレート・ｐ−トルエンスルホン酸塩、アミノプロピル（メタ）アクリレート・メタンスルホン酸塩およびアミノプロピル（メタ）アクリレート・ｐ−トルエンスルホン酸塩である。
【００１９】
本発明において（Ａ）は、（ｍ）を単独重合、または他のビニルモノマーと共重合させることにより製造される。重合は公知の方法、たとえば、水溶液重合、水と有機溶剤を用いた乳化重合、懸濁重合などにより行うことができる。
【００２０】
共重合に使用される他のビニルモノマーとしてはアクリルアミド、アクリロニトリル、ビニルピロリドンなどの非イオン性ビニルモノマー；アクリル酸（塩）、アクリルアミドメチルプロパンスルホン酸（塩）、イタコン酸（塩）などのアニオン性ビニルモノマー；（メタ）アクリロイルオキシエチルトリメチルアンモニウムクロライド、（メタ）アクリロイルオキシエチルジメチルベンジルアンモニウムクロライド、（メタ）アクリロイルアミノエチルトリメチルアンモニウムクロライド、ジメチルジアリルアンモニウムメチルサルフェート、ビニルピリジンなどのカチオン性ビニルモノマーなどが挙げられ、これらのうち１種または２種以上を併用して使用できる。
これらのうち、好ましいものは工業的観点から、アクリルアミドおよび／または（メタ）アクリロイルオキシエチルトリメチルアンモニウムクロライドである。
【００２１】
モノマー（ｍ）と他のビニルモノマーを共重合する場合の共重合割合は目的に応じて自由に選びうるが、ポリマーの性能、特に高分子凝集剤として用いた時の脱水率の観点から、カチオン性ビニルモノマーの合計量に基づくモノマー（ｍ）の含量は、好ましくは５０モル％以上、より好ましくは７０モル％以上、特に好ましくは８０〜９９モル％またはそれ以上である。
また、非イオン性、アニオン性も含めた全ビニルモノマーの合計量に対するモノマー（ｍ）の含量も、同じ理由で、好ましくは５０モル％以上、より好ましくは７０モル％以上、さらに好ましくは８０〜９９モル％またはそれ以上である。
モノマー（ｍ）と共重合する他のビニルモノマーの含量は、全ビニルモノマーの合計量に対して、好ましくは非イオン性モノマーは０〜５０モル％、アニオン性モノマーは０〜５０モル％およびカチオン性モノマーは０〜５０モル％である。
【００２２】
重合方法としては特に限定されないが工業的観点から、水溶液重合が好ましい。水溶液重合の場合、モノマー濃度が、好ましくは１０〜８０質量％となるようなモノマー水溶液として、系内を不活性ガスで置換した後、通常の重合触媒［過硫酸塩たとえば過硫酸アンモニウム、過硫酸カリウムなど；有機過酸化物たとえばベンゾイルパーオキシドなど；アゾ系化合物たとえば２，２′−アゾビス−（アミジノプロパン）ハイドロクロライド、アゾビスシアノバレリン酸など］またはレドックス触媒［Ｈ2Ｏ2、過硫酸アンモニウム、過硫酸カリウムなどの過酸化物と重亜硫酸ソーダ、硫酸第一鉄などの還元剤との組合せ］などを加えて、例えば、２０〜１００℃程度で１〜２４時間重合を行う。また、光増感剤を加えた後、紫外線等を照射してもよい。粉末化を行うには、このようにして得られた重合物を適宜細断して熱風乾燥、溶剤沈澱・乾燥し、粉砕すればよい。
【００２３】
本発明における（共）重合体（Ａ）の分子量は、実用上の観点から固有粘度（１ＮーＮａＮＯ3 中、３０℃で測定、単位：ｄｌ／ｇ、以下同様）で通常２以上である。一般に凝集性能は分子量が高いものほど良好であるので、固有粘度は４以上が好ましく、より好ましくは５〜１５またはそれ以上、特に好ましくは８〜１５またはそれ以上である。
【００２４】
本発明に係る重合体（Ａ）からなる高分子凝集剤は、汚泥の脱水性能等に優れ、汚泥脱水剤として特に有用であり、また紙力増強剤、製紙工程における濾水性向上剤等としても用いることができる。
【００２５】
本発明の高分子凝集剤による脱水方法としては、例えば高分子凝集剤を汚泥に添加、混合して、攪拌を行いフロックを形成させた後脱水機で脱水する方法が挙げられる。この脱水は、通常、重力脱水機、加圧脱水機および遠心脱水機により行われる。重力脱水機としてはロータリースクリーンなどが挙げられる。加圧脱水機としてはベルトプレス、スクリュープレス、キャタピラー型ロールプレス、フィルタープレスなどが挙げられる。また、遠心脱水機としてはスクリューデカンター、バスケット型デカンターなどが挙げられる。これらのうち好ましいのは、ベルトプレス脱水機、遠心脱水機およびフィルタープレス脱水機であり、さらに好ましくは、ベルトプレス脱水機および遠心脱水機である。
【００２６】
本発明の高分子凝集剤を脱水剤として用いる場合、対象となる汚泥としては有機汚泥などが挙げられる。有機性汚泥は有機物を含有する汚泥であって、例えば下水し尿、工業排水などの生汚泥、微生物処理で生じる汚泥（余剰汚泥、消化汚泥）およびこれらの混合汚泥、凝集沈降汚泥などが挙げられる。
【００２７】
本発明の高分子凝集剤を用いて汚泥を固液分離するに当たり高分子凝集剤の添加量（固形分換算）は汚泥の固形分当たり通常０．２〜５重量％、好ましくは０．４〜２重量％である。
【００２８】
本発明の高分子凝集剤は２種以上併用（モノマー組成の異なるもの、例えばアニオン性モノマーを共重合させた両性高分子凝集剤と、させていないカチオン性高分子凝集剤とを併用することもでき、また必要により他の凝集剤を併用することもできる。併用する他の凝集剤としては、特に限定なく公知のものが挙げられるが、例えばノニオン性高分子凝集剤（ポリアクリルアミド、グアーガム、デンプンなど）、アニオン性高分子凝集剤（ポリアクリル酸ソーダ、ポリアクリルアミドの部分加水分解物、カルボキシメチルセルロース−ナトリウム塩など）、他のカチオン性高分子凝集剤［ポリアクリルアミドのマンニッヒ変性物、ポリビニルイミダゾリン、キトサン、ポリエチレンイミン、（メタ）アクリロイルオキシエチルトリメチルアンモニウムクロライドポリマー、ポリビニルアミジンなど］、両性高分子凝集剤（アクリル酸ーアクリロイルオキシエチルトリメチルアンモニウムクロライド共重合体など）および無機凝集剤（ポリ塩化アルミニウム、硫酸アルミニウム、アルミン酸ソーダ、塩化第一鉄、塩化第二鉄、硫酸第一鉄、硫酸第二鉄など）などが挙げられる。
【００２９】
これら併用される他の凝集剤の量は、高分子凝集剤の場合は、本発明の高分子凝集剤に対して通常同量以下であり、無機凝集剤の場合は、本発明の高分子凝集剤に対して通常１〜１００倍である。併用方法は、本発明の高分子凝集剤を汚泥に加えた後、他の凝集剤を加えてもよく、また添加順序を逆にしたり、同時に添加してもよい。
【００３０】
高分子凝集剤の汚泥への添加方法は特に限定なく、例えば直接汚泥へ添加する方法および高分子凝集剤を一旦水に溶解して水溶液とした後汚泥に添加する方法などが挙げられ、好ましくは脱水効果の観点から水溶液とした後汚泥に添加する方法である。
【００３１】
その他公知のろ過助剤（消石灰、ベントナイト、カオリンなど）、界面活性剤、無機塩（食塩、ボウ硝、硫安など）、消臭剤、消泡剤などを併用することもできる。これらはあらかじめ本発明の高分子凝集剤に混合して加えてもよく、また別々に任意の順序で汚泥に加えてもよい。
【００３２】
【実施例】
以下、実施例および比較例により本発明をさらに説明するが、本発明はこれに限定されるものではない。
【００３３】
実施例１
攪拌棒、検水管、還流冷却器、エアー吹き込み管を備えた１Ｌコルベンにモノエタノールアミン６１ｇ（１モル）、ｐ−トルエンスルホン酸１水和物２２８ｇ（１．２モル）、トルエン１５０ｇを仕込み１００℃で還流し、検水管で水を系外に取り除きながら５時間反応させた。系中の水分が０．１％となった時点で反応をやめ、トルエンを留去した。得量は２６５ｇ（収率９９％）であった。
検水管を精留塔に置き換え、メタアクリル酸メチル１８０ｇ（１．８モル）、モノメチルハイドロキノン０．５ｇを加え、塔頂温度６５〜７０℃（系内温度１００〜１１５℃）に保ちながら、メタノール−メタアクリル酸メチルの共沸混合物を系外に除きながら３０時間反応した。反応率はモノエタノールアミンの仕込量に基づいて９５％であった。次いで常法により、５０ｍｍＨｇの減圧下でメタアクリル酸メチルを留去し、アミノエチルメタアクリレート・ｐ−トルエンスルホン酸塩を得た。得量は３２９ｇ（収率９８％）であった。
この生成物をイオン交換水にて濃度５０質量％になるように調製し、窒素置換し、３５℃に温調した後、重合触媒として過硫酸アンモニウムと重亜硫酸ソーダを、この順序でモノマーあたり各々０．０１５質量％添加して、５時間重合させた。得られた重合液（ゲル）を１００℃の熱風で乾燥後粉砕して、粉末状のアミノエチルメタアクリレート・ｐ−トルエンスルホン酸塩のホモポリマー（固有粘度５．３ｄｌ／ｇ）を得た。ポリマーの水への溶解性は良好であった。
【００３４】
比較例１
攪拌棒、検水管、還流冷却器を備えた１Ｌコルベンにモノエタノールアミン６１ｇ（１モル）、メチルエチルケトン８６ｇ（１．２モル）、ｎーヘキサン１００ｇを仕込み６５〜８０℃で還流し、検水管で水を系外に取り除きながら１２時間反応させた。反応が９８％以上に達した時点で反応をやめ過剰のメチルエチルケトンとｎーヘキサンを留去した。得量は１０９ｇ（収率９５％）であった。
検水管を精留塔に置き換え、メタアクリル酸メチル１９０ｇ（１．９モル）、フェノチアジン０．９５ｇ、亜鉛アセチルアセトン錯体０．５７ｇを加え、塔頂温度６０〜６５℃（系内温度９５〜１１０℃）に保ちながら、メタノール−メタアクリル酸メチルの共沸混合物を系外に除きながら１０時間反応した。反応率はモノエタノールアミンの仕込量に基づいて８０％であった。次いで常法により、１００ｍｍＨｇの減圧下でメタアクリル酸メチルを留去し、さらに１０ｍｍＨｇの減圧下で主成分を蒸留精製した。主成分のケチミン含有メタアクリル酸エステルの得量は１２５ｇ（収率は消費されたケチミンに対して９０％）であった。
主成分１００ｇを別のフラスコに仕込み、反応温度を２５℃に保ちながら、塩酸水溶液を徐々に投入しｐＨ４に中和した後、ｎーヘキサンを加え１時間攪拌した後、下層の水相を取り出して、アミノエチルメタアクリレート塩酸塩を得た。水溶液の得量は１１５ｇ（固形分８６．５ｇ、収率９８％）であった。
この生成物をイオン交換水にて濃度５０質量％になるように調製し、窒素置換し、３５℃に温調した後、重合触媒として過硫酸アンモニウムと重亜硫酸ソーダを、この順序でモノマーあたり各々０．０１５質量％添加して、５時間重合させた。得られた重合液（ゲル）を１００℃の熱風で乾燥後粉砕して、粉末状のアミノエチルメタアクリレート塩酸塩のホモポリマーを得た。ポリマーを水へ溶解したところ、２５％の不溶解分があった。
【００３５】
比較例２
実施例１でｐ−トルエンスルホン酸投入量を１７１ｇ（０．９モル）とし、同様の反応を行い、粉末状のアミノエチルメタアクリレート・ｐ−トルエンスルホン酸塩のホモポリマーを得た。ポリマーを水へ溶解したところ、２５％の不溶解分があった。
【００３６】
実施例２、比較例３
表１に示す組成のモノマーを実施例１の方法に準じて重合させた。得られたポリマーを、それぞれイオン交換水にとかして０．１％水溶液とした。これを、Ｓ市下水処理場余剰汚泥［ｐＨ６．８、ＴＳ（総固形分）１．９３％、有機分８５％］にポリマーとして０．７５％／ＴＳずつ添加して、小型ベルトプレス脱水機を用いて脱水試験を行い、得られた脱水ケーキの含水率を測定した。
試験結果を表１に示すが、本発明の製法で得られたポリマーからなる高分子凝集剤（実施例２−１〜４）は、比較例３−１〜３に比べ、高い脱水性（低いケーキ含水率）を示した。
【００３７】
【表１】
0004221118.tif 000002
【００３８】
【発明の効果】
本発明に係る１級アミン塩基を含有する（メタ）アクリル酸エステルモノマーは、ポリマー架橋成分を含有しないため、該モノマーを必須単位とするビニル系水溶性重合体は水溶解時に不溶解分を生じることがなく、すぐれた汚泥の脱水性能等を示し極めて有用である。